(57)【要約】。発電プラントは、炉、石炭源および吸着剤源を有し得る。炉は複数のインジェクタが配設された少なくとも１つの面を有し得る。石炭源は炉と連通し得る。インジェクタは吸着剤源と連通し、炉へ吸着剤を注入し得る。吸着剤は少なくとも１つのカルシウム化合物、シリカおよびアルミナを有するアルカリ粉末を含み得る。
2009523998.tif 000002
【特許請求の範囲】
【請求項１】
炉と、
前記炉と連通した石炭源と、
前記石炭源および前記炉の少なくとも１つと連通した吸着剤源とを有し、吸着剤が、少なくとも１つのカルシウム化合物、シリカおよびアルミナを有するアルカリ粉末を含むことを特徴とする発電プラント。
【請求項２】
前記吸着剤源と連通し、かつ前記石炭源に前記吸着剤を付与するように構成されるインジェクタをさらに有することを特徴とする請求項１記載の発電プラント。
【請求項３】
前記少なくとも１つのインジェクタが前記炉の上流に配置されることを特徴とする請求項２記載の発電プラント。
【請求項４】
前記少なくとも１つのインジェクタが前記炉内に配置されることを特徴とする請求項２記載の発電プラント。
【請求項５】
前記吸着剤源が、ある距離だけ前記炉内に延在するランスを介して前記炉と連通することを特徴とする請求項１記載の発電プラント。
【請求項６】
前記距離が少なくとも２フィートであることを特徴とする請求項５記載の発電プラント。
【請求項７】
前記ランスが穿孔を有することを特徴とする請求項５記載の発電プラント。
【請求項８】
前記炉の内部温度が運転中少なくとも２０００°Ｆである位置で、前記吸着剤が前記炉に注入されることを特徴とする請求項１記載の発電プラント。
【請求項９】
前記炉の内部温度が少なくとも２３００°Ｆである位置で、前記吸着剤が前記炉に注入されることを特徴とする請求項８記載の発電プラント。
【請求項１０】
少なくとも１つの面を有する炉と、
前記炉と連通した石炭源と、
前記炉の前記少なくとも１つの面にわたって設けられ、前記炉内で吸着剤が分配されるように構成されてなる複数のインジェクタと、
を有することを特徴とする発電プラント。
【請求項１１】
前記インジェクタが、ある距離だけ前記炉内に延在するランスを有することを特徴とする請求項１０記載の発電プラント。
【請求項１２】
前記ランスが前記炉内に少なくとも２フィート延在することを特徴とする請求項１１記載の発電プラント。
【請求項１３】
前記ランスが穿孔を有することを特徴とする請求項１１記載の発電プラント。
【請求項１４】
前記炉の内部温度が運転中少なくとも２０００°Ｆである位置で、前記インジェクタが前記吸着剤を前記炉内に送出するように構成されることを特徴とする請求項１０記載の発電プラント。
【請求項１５】
前記炉の内部温度が運転中少なくとも２３００°Ｆである位置で、前記インジェクタが前記吸着剤を前記炉内に送出するように構成されることを特徴とする請求項１４記載の発電プラント。
【請求項１６】
吸着剤源と、
炉と、
前記炉と連通した石炭源と、
前記吸着剤源と連通した複数のインジェクタと、
前記石炭および前記炉の少なくとも１つに、インジェクタによって前記吸着剤を付与することを制御する制御システムとを有し、前記制御システムが前記複数のインジェクタのそれぞれを独立して制御するように構成されることを特徴とする発電プラント。
【請求項１７】
前記制御システムが、少なくとも１つの入力パラメータに基づいて吸着剤の付与を制御するように構成されることを特徴とする請求項１６記載の発電プラント。
【請求項１８】
石炭源を炉に供給する工程と、
炉内で石炭を燃焼する工程と、
複数のインジェクタを通して、少なくとも１つのカルシウム化合物、シリカおよびアルミナを有するアルカリ粉末を含む吸着剤を燃焼中の炉へ供給する工程とを含み、前記供給工程が、予め定めたパラメータセットに基づく前記インジェクタの独立した運転を含むことを特徴とする方法。
【請求項１９】
前記供給工程が、炉内の石炭へ吸着剤を付与することを含むことを特徴とする請求項１８記載の方法。
【請求項２０】
前記供給工程が、炉の上流の石炭へ吸着剤を付与した後に炉内へ石炭を供給することを含むことを特徴とする請求項１８記載の方法。
【請求項２１】
前記供給工程が、炉の内部温度が運転中少なくとも２０００°Ｆである位置で、炉内に吸着剤を注入することを含むことを特徴とする請求項１８記載の方法。
【請求項２２】
前記供給工程が、炉の内部温度が少なくとも２３００°Ｆである位置で、炉内に吸着剤を注入することを含むことを特徴とする請求項２１記載の方法。
【発明の詳細な説明】
【発明の詳細な説明】
【０００１】
分野
本発明は発電プラント、より具体的には吸着剤注入システムを有する発電プラントに関する。
【０００２】
背景
かなりの石炭資源が世界中に存在し、次の２世紀の世界のエネルギ需要の大部分を満たすことができる。高硫黄石炭は豊富であるが、燃焼してすぐに過剰の硫黄が大気中に放出されるのを、防止する改善工程を必要とする。米国において、低硫黄石炭が、ワイオミング州およびモンタナ州のPowder River盆地では低ＢＴＵ値の石炭の形で、ノースダコタ州およびサウスダコタ州のNorth Central地域では褐炭堆積物に、テキサス州では褐炭堆積物に存在する。しかし、低硫黄含有であっても、石炭は無視できないレベルの元素水銀および酸化された水銀ならびに／または他の重金属を含み得る。
【０００３】
たとえば、石炭を燃焼すると水銀は少なくとも部分的に揮発する。石炭燃焼中に存在する場合、水銀は灰とともには残留しない傾向にあり、むしろ燃焼排ガスの成分となる。改善が企てられないのであれば、水銀は石炭燃焼施設から周囲大気に脱出する傾向にあり、環境問題を導き得る。
【０００４】
幾分の水銀は今日施設によって、たとえば湿式スクラバ、ＳＣＲ制御および活性炭システムといった中に捕獲される。湿式スクラバおよびＳＣＲ制御システムは石炭燃焼の燃焼排ガスから幾分の水銀を除去するものの、活性炭システムはより高い処理および資本コストと関連しがちである。さらに、活性炭システムの使用は、バッグハウスおよび電気集塵装置などの排気処理で収集された飛散灰の炭素汚染を導く。
【０００５】
概要
発電プラントは、炉、炉に連通する石炭源および吸着剤源を有する。炉は複数のインジェクタの分布する少なくとも１つの面を有する。インジェクタは吸着剤源と連通しており、炉へ吸着剤を注入する。吸着剤は少なくとも１つのカルシウム化合物を有し、さらにシリカおよびアルミナを含有するアルカリ粉末を含んでもよい。
【０００６】
さらなる適用領域は、ここで与えられる記載から明白となるであろう。明細書および具体的な例は、説明のためだけに意図されたものであり、本特許請求の範囲を限定しようとするものではないことを理解すべきである。
【０００７】
ここで記載される図面は説明のためだけのものであり、決して本発明の範囲を限定することを意図していない。
【０００８】
詳細な説明
以下の記載は本来単なる例であり、本発明の教示、応用または使用を限定することを意図したものではない。
【０００９】
第１の例において、発電プラントは炉、石炭源および吸着剤源を有し得る。石炭源は炉と連通し得る。吸着剤源は、石炭源および炉の一方または双方と連通してもよく、少なくとも１つのカルシウム化合物、シリカおよびアルミナを有するアルカリ粉末を含み得る。
【００１０】
発電プラントはまた、吸着剤源と連通し、かつ吸着剤を石炭源に注入するように選択的に動作可能な少なくとも１つのインジェクタを有してもよい。インジェクタは炉の上流に配置してもよい。代わりに、インジェクタは炉内に配置してもよい。
【００１１】
また、炉は、ある距離だけ炉内に延在するランスを含んでもよい。ランスは吸着剤源と連通し得、吸着剤の炉内への通路を提供する。ランスの炉内への延在は２フィート以上であってもよい。ランスはさらに穿孔を有してもよい。吸着剤が注入される炉内の位置は、炉の運転中、２０００°Ｆ以上の温度になってもよい。さらに、位置は２３００°Ｆ以上の温度であってもよい。
【００１２】
第２の例において、発電プラントは吸着剤源、炉、石炭源および正確には６つのインジェクタを有してもよい。石炭源は炉と連通し得る。インジェクタは吸着剤源と連通し得、炉において石炭に吸着剤を選択的に付与してもよい。
【００１３】
第３の例において、発電プラントは炉、石炭源および複数のインジェクタを有してもよい。炉は少なくとも１つの面を有し得、石炭源は炉と連通し得る。インジェクタは、炉面の端から端にわたって設けてもよく、炉内での吸着剤の分配のために構成されてもよい。インジェクタは、ある距離だけ炉内に延在するランスを含んでもよい。ランスは２フィート以上の距離延在してもよい。ランスはさらに穿孔を有してもよい。インジェクタは、運転中の温度が２０００°Ｆ以上である炉内部の位置にて炉内に吸着剤を送出するように構成してもよい。さらに、その位置は２３００°Ｆ以上の温度であってもよい。
【００１４】
第４の例において、発電プラントは吸着剤源、炉、石炭源、複数のインジェクタおよび制御システムを有してもよい。石炭源は炉と連通し得、インジェクタは吸着剤源と連通し得る。制御システムは、石炭および炉の一方または双方へのインジェクタによる吸着剤の付与を制御し得る。制御システムは各インジェクタを独立して制御するように構成され得る。制御システムはさらに、少なくとも１つの入力パラメータに基づいて吸着剤を制御するように構成され得る。
【００１５】
第５の例において、発電プラントの運転方法は、石炭源を炉に供給し、炉内で石炭を燃焼することを含んでもよい。本方法はさらに、複数のインジェクタを介して、アルカリ粉末を含む吸着剤を燃焼中の炉へ供給することを含んでもよい。アルカリ粉末は、少なくとも１つのカルシウム化合物、シリカおよびアルミナを有してもよい。吸着剤の供給は、予め定めたパラメータセットに基づくインジェクタの独立した運転を含んでもよい。供給は、炉内の石炭へ吸着剤を付与すること、または、炉の上流の石炭へ吸着剤を供給した後に炉内へ石炭を供給することを含み得る。供給はさらに、運転中の温度が２０００°Ｆ以上である炉内の位置へ吸着剤を注入することを含む。さらに、温度は２３００°Ｆ以上であってもよい。
【００１６】
ここで記載される教示は、同時係属中の米国特許仮出願第６０７５９９９４号明細書（２００６年１月１８日付）、米国特許第１１３７７５２８号明細書（２００６年３月１６日付）、ＰＣＴ出願ＰＣＴ／ＵＳ０５／１３８３１号（２００５年３月２１日付）、米国特許仮出願第６０６６２９１１号明細書（２００５年３月１７日付）に優先権を主張しているＰＣＴ出願ＰＣＴ／ＵＳ０６／１００００（２００６年３月１６日付）、ならびに米国特許仮出願第６０７４２１５４号明細書（２００５年１２月２日付）に記載される方法および組成物を用いる石炭処理とともに使用されてもよく、それらの開示は参照によって本明細書に組込まれている。
【００１７】
図１は、発電プラント１０の略図である。示されるように、発電プラント１０は石炭源配置１２、炉１４、薬品源１６、注入システム１８、制御システム２０、タービン２２および微粒子制御システム２４を有する。石炭源配置１２は、以下に説明するように、炉１４と連通する。薬品源１６は、以下に説明するように、注入システム１８を介して炉１４と直接連通する。
【００１８】
薬品源１６は、粉末吸着剤および液状吸着剤、ならびにそれらの組合せを含む。たとえば、薬品源１６は、少なくとも１つのカルシウム化合物ならびにシリカ源およびアルミナ源を含み得るアルカリ粉末組成物状の吸着剤を含む。
【００１９】
本発明の吸着剤組成物は、アルカリ粉末状の、カルシウム、シリカおよびアルミナを提供する成分を含み得る。種々の実施形態において、組成物はまた、酸化鉄、ならびに酸化ナトリウム（Ｎａ２Ｏ）および酸化カリウム（Ｋ２Ｏ）系の塩基性粉末を含む。非限定の例において、粉末吸着剤は、約２〜１０重量％のＡｌ２Ｏ３、約４０〜７０重量％のＣａＯ、約５〜１５重量％のＳｉＯ２、約２〜９重量％のＦｅ２Ｏ３、ならびに酸化ナトリウムおよび酸化カリウムなどの全量約０．１〜５重量％のアルカリを含む。カルシウム、シリカおよびアルミナならびにもし存在するのであれば他の元素を含む成分は、単一の組成物において一緒に組合されるか、異なる成分として燃料燃焼システムに別々に付加される。吸着剤の使用は、大気中に放出される硫黄および／または水銀量の削減を導き得る。吸着剤組成物の使用はまた、水銀、特に酸化された水銀の除去を導き得る。さらに、組成物は、カルシウム成分によって、燃焼から発生する硫黄量を削減する。
【００２０】
吸着剤組成物は適当に高いレベルのアルミナおよびシリカを含む。アルミナおよび／またはシリカの存在は、吸着剤の使用から見て種々の利点を導くと考えられる。たとえば、燃料を燃焼して生産された灰は、付加吸着剤なしに燃料を燃焼して生産された灰よりも、シリカおよび／またはアルミナが高い傾向にある。付加アルミナおよび／またはシリカは、灰のセメント質性の観測される増大に寄与すると考えられる。
【００２１】
さらに、アルミナおよび／またはシリカの存在は、吸着剤の存在下で水銀含有石炭または他の燃料を燃焼して生産される灰中に観察される、水銀および／または他の重金属の低い酸性浸出性の一因となると考えられる。
【００２２】
石炭または他の燃料の燃焼中の吸着剤組成物の使用は、炉壁およびボイラ管の内側を覆う耐火物の形成を導く。そのような耐火物ライニングは炉内で熱を反射し、ボイラ内でより高い水温を導くと考えられる。吸着剤の使用はまた、ボイラ管周りのスケール形成またはスラッジングの減少をもたらす。このように、吸着剤の使用はよりきれいな炉を導くと同時に、燃焼石炭とボイラ管内の水との間の熱交換を改善する。結果として、吸着剤の使用は、同じ量の燃料の燃焼に基づくと、ボイラ内でより高い水温を導く。代わりに、吸着剤の使用で、同じ出力またはボイラ水温を維持しながら、たとえば石炭の送り量を減少させることができることが観察された。６％の割合での吸着剤の使用は、全てが石炭である同じ重量の組成物と同じ程度の出力を生み出す石炭／吸着剤組成物をもたらし得る。飛散灰中に通常獲得され、リサイクルされる吸着剤の使用は、石炭燃焼プロセスの効率を実質的に増大させ、より少ない燃料の消費を導く。そのようなプロセスにおいて、吸着剤の使用によって容積が通常増大する飛散灰は、改善されたセメント質性および低い重金属浸出性を有するので、ポルトランドセメント製造などでの使用目的でリサイクルされる。
【００２３】
前述のように、吸着剤組成物の成分はアルカリ粉末として与えられてもよい。理論によって限定されることなく、吸着剤成分のアルカリ性質が、少なくとも部分的に前述の所望の特性を導くと考えられる。本発明の吸着剤組成物のカルシウム源は、炭酸カルシウム、石灰石、酸化カルシウム、水酸化カルシウム、リン酸カルシウムおよび他のカルシウム塩などのカルシウム粉末を含む。石灰石、石灰、消石灰などの工業製品は、そのようなカルシウム塩の主成分を与えることが理解される。そのようなものとして、それらは本発明の吸着剤組成物に適した成分である。
【００２４】
カルシウムの他の源は種々の工業製品を含む。そのような製品は市販されており、他の工業プロセスの廃棄物すなわち副産物として販売されるものもある。その製品はさらに、本発明の組成物に、シリカ、アルミナのいずれかを、または双方を与える。カルシウムに加えてシリカおよび／またはアルミナを含有する工業製品の非限定の例は、ポルトランドセメント、セメント窯粉塵、石灰窯粉塵、テンサイ石灰、（製鋼スラグ、ステンレス鋼スラグおよび高炉スラグなどの）スラグ、紙脱インキ汚泥灰、キュポラアレスタろ過ケーキおよびキュポラ炉粉塵を含む。これらの材料および他の材料が組合されて、カルシウムを含む、かつシリカおよびアルミナも含み得るアルカリ粉末またはアルカリ粉末の混合物を提供する。種々のポゾラン材料が用いられてもよい。
【００２５】
テンサイ石灰は、テンサイからの砂糖の製造に由来する固体の廃棄物である。テンサイ石灰はカルシウム含有量が高く、テンサイに行われる石灰手順において沈殿する種々の不純物をも含む。テンサイ石灰は商業品目であり、造園家、農家などに土壌改良剤として普通に販売される。
【００２６】
セメント窯粉塵（ＣＫＤ）は通常、セメントの製造中にセメント窯または関連する処理装置内で生じる副産物を指す。ポルトランドセメントは、湿式または乾式プロセス窯で製造することができる。湿式プロセスと乾式プロセスとは異なるが、両プロセスとも原材料を複数段階で加熱する。セメント製造原材料は、カルシウム、シリカ、鉄およびアルミナ源を含み、通常石灰石、ならびにたとえばクレイ、砂および／または頁岩などの他の種々の材料を含む。第１の段階は、原材料からあらゆる水分を除去し、水和物水を除去し、材料温度をおおよそ１５００°Ｆにまで上昇させる前加熱段階である。第２の段階は、約１５００°Ｆ〜２０００°Ｆで通常起こる焼成段階であり、石灰石（ＣａＣＯ３）は、焼成反応中に二酸化炭素（ＣＯ２）を除去することによって、石灰（ＣａＯ）に変換される。原材料はその後、燃焼帯の約２５００°Ｆ〜３０００°Ｆの最大温度にまで加熱され、原材料は実質的に溶解流動し、ケイ酸三カルシウム、ケイ酸二カルシウム、アルミン酸三カルシウムおよび鉄アルミン酸四カルシウムなどの無機化合物を形成する。ポルトランドセメント製品の典型的な分析は、その製品が、おおよそ６５〜７０％のＣａＯ、２０％のＳｉＯ２、５％のＡｌ２Ｏ３、４％のＦｅ２Ｏ３とともに、より少量の、マグネシウム、硫黄、カリウム、ナトリウムなどの酸化物などの他の化合物を含むことを示す。溶解された原材料は冷却されて、「クリンカ」として周知の小塊の中間産物に凝固し、これはその後窯から除去される。クリンカはその後粉末にされ、他の添加物（硬化遅延剤、石膏など）と混合されてポルトランドセメントを形成する。ポルトランドセメントはその後、砂利および水と混合されてコンクリートを形成することができる。
【００２７】
一般に、ＣＫＤは窯、前処理装置および／または材料処理システムの異なる領域で発生した、たとえばクリンカ粉塵、部分的ないし完全に焼成された材料の粉塵および原材料（水和および脱水）粉塵を含む、異なる粒子の組合せを含む。ＣＫＤの組成は使用される原材料および燃料、製造および処理条件、ならびにセメント製造プロセス内のＣＫＤの収集地点に基づいて変化する。ＣＫＤは、窯流出（すなわち排出）流、クリンカクーラ流出、前か焼炉流出、エアー汚染制御装置などから収集される粉塵または粒子状物質を含んでもよい。
【００２８】
ＣＫＤ組成は窯が異なると変化するだろうが、ＣＫＤは通常、クリンカおよび焼成材料の粉塵の存在によって、少なくとも幾分のセメント質および／またはポゾラン特性を有する。典型的なＣＫＤ組成物は、ケイ酸三カルシウム、ケイ酸二カルシウムを含むケイ酸塩などのケイ素含有化合物、アルミン酸三カルシウムを含むアルミン酸塩などのアルミニウム含有化合物、ならびに鉄アルミン酸四カルシウムを含むフェライトなどの鉄含有化合物を含む。ＣＫＤは通常酸化カルシウム（ＣａＯ）を含有する。典型的なＣＫＤ組成物は、約１０〜６０重量％の、任意で約２５〜約５０重量％の、および任意で約３０〜約４５重量％の酸化カルシウムを含有する。ＣＫＤは、約１〜約１０％の、任意で約１〜約５％の、およびいくつかの実施形態において約３〜約５％の濃度の遊離石灰（水との水和反応に利用可能である）を含有してもよい。さらに、ＣＫＤはとりわけ、アルカリ金属、アルカリ土類金属および硫黄を含む化合物を含んでもよい。
【００２９】
カルシウムを含み、シリカおよびアルミナをさらに含むアルカリ粉末の他の典型的な源は、（前述のポルトランドセメントおよびＣＫＤに加えて）種々のセメント関連副産物を含む。混合セメント産物はそのような源の１つの適当な例である。これらの混合セメント製品は通常、スラグおよび／またはポゾラン（たとえば飛散灰、シリカヒューム、燃焼頁岩）と組合された、ポルトランドセメントおよび／またはそのクリンカの混合物を含む。ポゾランは通常、それ自身はセメント質ではないが、遊離石灰（遊離ＣａＯ）および水と反応したときに水硬性セメント特性を示すケイ質材料である。他の源は、ポルトランドセメントおよび／またはそのクリンカと石灰または石灰石との混合物を含む、メーソンリセメントおよび／または水硬性石灰である。他の適当な源は、石灰石およびボーキサイト（天然に生ずる、１つ以上の水酸化アルミニウム鉱物、ならびにシリカ、酸化鉄、チタニア、ケイ酸アルミニウムおよび他の少量微量の不純物の種々の混合物を含む不均一物質）の混合物を燃焼することで製造された水硬性セメントである、アルミナセメントである。さらに別の例は、かなりの濃度のポゾランを含有する混合セメントである、ポゾランセメントである。通常、ポゾランセメントは酸化カルシウムを含有するが、ポルトランドセメントとは実質的に異なる。広く使用されるポゾランの共通した例は、（ある火山灰または凝灰岩、ある珪藻土、燃焼土および頁岩などの）天然のポゾランおよび（シリカヒュームおよび飛散灰などの）合成ポゾランを含む。
【００３０】
石灰窯粉塵（ＬＫＤ）は石灰の製造からの副産物である。ＬＫＤは石灰窯または関連の処理装置から収集される粉塵または粒子状物質である。製造された石灰は高カルシウム石灰またはドロマイト石灰として分類することができ、ＬＫＤはそれを形成するプロセスに基づいて変化する。石灰はしばしば、炭酸カルシウム（ＣａＣＯ３）などのカルサイト（calcitic）原材料を加熱することによって行われ、遊離石灰ＣａＯおよび二酸化炭素（ＣＯ２）を形成する焼成反応によって生産される。高カルシウム石灰は、高濃度の酸化カルシウムと、通常アルミニウム含有化合物および鉄含有化合物を含む、幾分の不純物とを有する。高カルシウム石灰は通常、高純度の炭酸カルシウムから形成される（約９５％以上の純度）。高カルシウム石灰処理由来のＬＫＤ製品中の典型的な酸化カルシウム含有量は、約７５重量％以上、任意で約８５重量％以上であり、ある場合では約９０重量％以上のこともある。いくつかの石灰製造において、ドロマイト（ＣａＣＯ３・ＭｇＣＯ３）は加熱によって分解されて主に酸化カルシウム（ＣａＯ）および酸化マグネシウム（ＭｇＯ）を生じ、ドロマイト石灰として知られるものを形成する。ドロマイト石灰処理によって生じたＬＫＤにおいて、酸化カルシウムは約４５重量％以上、任意で約５０重量％以上、およびいくつかの実施形態では約５５重量％以上で存在してもよい。ＬＫＤは行われた石灰処理のタイプに基づいて変化するが、一般に比較的高濃度の遊離石灰を有する。ＬＫＤ中の典型的な遊離石灰量は約１０〜約５０％であり、任意で約２０〜約４０％であり、生じた石灰製品中に存在する酸化カルシウムの相対濃度に依存する。
【００３１】
スラグは一般に金属の製造および処理によって生じる副産化合物である。用語「スラグ」は、通常鉄金属および／または鋼鉄の製造および処理の非金属副産物の大部分を含む、多種多様の副産化合物を包含する。通常、スラグは種々の金属酸化物の混合物であると考えられるが、金属硫化物および元素形態の金属原子をしばしば含有する。
【００３２】
本発明のある実施形態で有用なスラグ副産物の種々の例は、一例として、空冷式高炉スラグ（ＡＣＢＦＳ）、膨張すなわち発泡高炉スラグ、ペレット化高炉スラグ、水砕高炉スラグ（ＧＢＦＳ）などを含む高炉（またはキュポラ炉としても知られる）で生じるスラグなどの鉄スラグを含む。鋼鉄スラグは、塩基性酸素製鋼炉（ＢＯＳ／ＢＯＦ）または電気アーク炉（ＥＡＦ）から生産され得る。多くのスラグはセメント質および／またはポゾラン特性を有すると認識されているが、スラグがどの程度これらの特性を有するかは、当業者によって認識されるように、それらの各組成、およびそれらが由来するプロセスに依存する。典型的なスラグは、カルシウム含有化合物、ケイ素含有化合物、アルミニウム含有化合物、マグネシウム含有化合物、鉄含有化合物、マンガン含有化合物および／または硫黄含有化合物を含む。スラグは酸化カルシウムを約２５〜約６０重量％、任意で約３０〜約５０重量％、および任意で約３０〜約４５重量％含んでもよい。概ねセメント質特性を有する適当なスラグの１つの例は、微粉末高炉スラグ（ＧＧＢＦＳ）である。
【００３３】
前述のように、他の適当な例は、キュポラアレスタろ過ケーキなどの高炉に取付けられたエアー汚染制御装置から集められた高（キュポラ）炉粉塵を含む。別の適した工業副産物源は、紙脱インキ汚泥灰である。当業者によって認識されるように、カルシウム源として本発明の吸着剤組成物を形成するアルカリ粉末に適している、多くの異なる製造／工業プロセス副産物が存在する。これらの周知の副産物の多くは、アルミナおよび／またはシリカをも含む。典型的なあらゆる製造産物および／または工業副産物の組合せもまた、本発明のアルカリ粉末としての使用に意図される。
【００３４】
シリカおよび／またはアルミナの所望の処理レベルは、ポルトランドセメント、セメント窯粉塵、石灰窯粉塵および／またはテンサイ石灰などの材料を添加してもたらされるレベルを超える。したがって、そのような材料を、所望のシリカおよびアルミナレベルを与える必要のある、（たとえばモンモリロナイト、カオリンなどの）土に限定されないようなアルミノケイ酸材に補足することが可能である。補足のアルミノケイ酸材は、石炭燃焼システムに付加される種々の吸着剤成分の少なくとも約２重量％で組成され得る。代わりに、補足のアルミノケイ酸材は、石炭燃焼システムに付加される種々の吸着剤成分の少なくとも約５重量％で組成され得る。一般に、充分なレベルのカルシウムが維持される限り、技術的な観点からの上限はない。しかし、コストの見地からは、より高価なアルミノケイ酸材の割合を限定することが所望されるだろう。ゆえに、吸着剤成分は、典型的な土などのアルミノケイ酸材を約２〜５０重量％、より具体的には２〜２０重量％、さらにより具体的には約２〜１０重量％含有してもよい。
【００３５】
アルカリ粉末吸着剤組成物は、ポルトランドセメント、セメント窯粉塵、石灰窯粉塵、種々のスラグおよびテンサイ石灰などの１つ以上のカルシウム含有粉末とともに、非限定のモンモリロナイトまたはカオリンなどのアルミノケイ酸土を含んでもよい。吸着剤組成物は、硫酸カルシウムが炉の微粒子制御システムによって処理され、かつ水銀および重金属が酸性条件下で灰から浸出されないように、燃焼によって生産された硫酸カルシウムとの、ならびに水銀および他の重金属との耐火物様混合物を形成するほど充分なＳｉＯ２およびＡｌ２Ｏ３を含み得る。カルシウム含有粉末吸着剤は最低で２重量％のシリカおよび２重量％のアルミナを、より具体的には最低で５重量％のシリカおよび５重量％のアルミナを含有してもよい。アルミナレベルはポルトランドセメントに見られるよりも高く、つまりＡｌ２Ｏ３に基づいて約５重量％よりも高く、より具体的には約６重量％よりも高い。
【００３６】
適したアルミノケイ酸材は、多種多様の無機鉱物および無機物を含む。たとえば、多くの鉱物、天然材料および合成材料は、オキシ環境と関連するケイ素およびアルミニウムとともに、非限定の、Ｎａ，Ｋ，Ｂｅ，Ｍｇ，Ｃａ，Ｚｒ，Ｖ，Ｚｎ，Ｆｅ，Ｍｎなどの任意の他のカチオンおよび／または水酸化物、硫酸イオン、塩素イオン、炭酸イオンなどの他のアニオンとともに、任意で水和水を含む。そのような天然および合成材料は、ここではアルミノケイ酸材として示され、非限定的に上述の土によって例示される。
【００３７】
アルミノケイ酸材において、ケイ素は四面体として存在しがちであり、アルミニウムは四面体、八面体または双方の組合せとして存在する。アルミノケイ酸塩の鎖または網目は、そのような材料において、ケイ素およびアルミニウムの四面体または八面体間で、１，２または３の酸素原子を共有することによってできている。そのような鉱物は、シリカ、アルミナ、アルミノケイ酸塩、ジオポリマ（geopolymer）、ケイ酸塩およびアルミン酸塩などの種々の名前で通っている。いかなる態様で存在していても、アルミニウムおよび／またはケイ素含有化合物は、酸素の存在下で高温の燃焼にさらされると、シリカおよびアルミナを生産しがちである。
【００３８】
アルミノケイ酸材はＳｉＯ２・Ａｌ２Ｏ３の多形体を含んでもよい。たとえば、シリミネートは、シリカ八面体、および四面体と八面体との間で均等に分配されたアルミナを含有する。カイヤナイトはシリカ四面体およびアルミナ八面体に基づく。アンダルサイトはＳｉＯ２・Ａｌ２Ｏ３の別の多形体である。
【００３９】
鎖状ケイ酸塩はケイ素（シリカとして）および／またはアルミニウム（アルミナとして）を本発明の組成物に提供することができる。鎖状ケイ酸塩は、酸素原子を共有することによって結合するＳｉＯ４四面体の無限鎖から成る非限定の輝石および準輝石ケイ酸塩（pyroxenoid silicate）を含む。
【００４０】
他の適したアルミノケイ酸材は、非限定の雲母、土、（アスベストなどの）クリソタイル、タルク、せっけん石、パイロフィライトおよびカオリナイトなどのシート材料を含む。そのような材料は、シリカおよびアルミナの八面体および四面体が２つの酸素原子を共有する層構造を有することによって特徴付けられる。層状アルミノケイ酸塩は、緑泥石、海緑石、イライト、ポリゴルスカイト（polygorskite）、パイロフィライト、ソーコナイト、バーミキュライト、カオリナイト、カルシウムモンモリロナイト、ナトリウムモンモリロナイトおよびベントナイトなどの土を含む。他の例は雲母およびタルクを含む。
【００４１】
適したアルミノケイ酸材はまた、非限定の方沸石、方ソーダ石、菱沸石、ソーダ沸石、フィリップサイトおよびモルデナイト群などの合成および天然ゼオライトを含む。他のゼオライト鉱物は、輝沸石、ブリュスタ沸石、剥沸石、束沸石、湯河原沸石、濁沸石、フェリエ沸石、ポーリング沸石および斜プチロル沸石を含む。ゼオライトは、アルミノケイ酸塩四面体骨格、イオン交換可能な（Ｎａ、Ｋ、Ｃａ、ＢａおよびＳｒなどの）「大カチオン」および弱く擁される水分子によって特徴付けられる鉱物または合成材料である。
【００４２】
骨格すなわち３次元のケイ酸塩、アルミン酸塩およびアルミノケイ酸塩も用いることができる。骨格アルミノケイ酸塩は、ＳｉＯ４四面体、ＡｌＯ４四面体、および／またはＡｌＯ６八面体が３次元で結合される構造によって特徴付けられる。シリカおよびアルミナの双方を含む骨格ケイ酸塩の非限定の例は、曹長石、灰長石、中性長石、亜灰長石、曹灰長石、微斜長石、サニディンおよび正長石などの長石を含む。
【００４３】
１つの態様において、吸着剤粉末の組成は、酸化カルシウムに基づいて２０重量％よりも多いような、大部分のカルシウムを含有し、さらにポルトランドセメントなどの市販製品に見られるよりも高いレベルのシリカおよび／またはアルミナを含有するという点で特徴付けられる。吸着剤組成物は５重量％を超えるアルミナ、６重量％を超えるアルミナ、７重量％を超えるアルミナ、または約８重量％を超えるアルミナを含有してもよい。
【００４４】
石炭または他の燃料は、燃焼して大気中に放出される硫黄および／または水銀量を制御するのに効果的な割合で、吸着剤成分と処理される。吸着剤成分の総処理レベルは、処理される石炭の重量または燃焼によって消費される石炭の割合に基づいて、約０．１重量％〜約２０重量％に広がる。吸着剤成分が単一の組成物に組込まれるときは、成分処理レベルは吸着剤処理レベルに相当する。このようにして、単一の吸着剤組成物が提供されて、石炭燃焼システムへの付加について測定することができる。一般に、最低量の吸着剤を使用して、過剰の灰でシステムに負担をかけ過ぎないと同時に、なお硫黄および／または水銀放出に所望の効果を充分に与える。したがって、吸着剤の処理レベルは約１重量％〜約１０重量％に、より具体的には、約１または２重量％〜約１０重量％に広がる。多くの石炭について、粉末吸着剤の６重量％の付加割合が許容可能であるとわかった。
【００４５】
炉１４によって生じた蒸気はタービン２２に動力を供給する。炉１４からの排気は微粒子制御システム１８に連通する。
【００４６】
非限定の例において、炉１４はタンジェンシャル燃焼炉２６であり、図２〜図４に示される。図示されているように、タンジェンシャル燃焼炉２６は、上部２７、中間部２９および下部３１を有する炉本体２８、粉体燃料源３０、二次エアー（overfire air）吸入口３２、炉ネック３４、過熱管群３６、第１および第２管群３８，４０、底部灰収集ピット４２ならびに吸着剤インジェクタ４４を有する。炉本体２８は壁４６，４８，５０，５２を有する。粉体燃料源３０は、説明のために、壁４８，５２内に示されている。粉炭は、エアー源（不図示）によって粉体燃料源３０を通って給炭される。粉体燃料源３０は概ね互いの向かい側に配置され、二次エアーの真上の位置から底部灰収集ピット４２上方の位置まで及ぶ。二次エアー吸入口３２は粉体燃料源３０上方に配置され、燃料源によって炉のより下部に与えられる燃焼に、追加の燃焼を通常提供する。二次エアー吸入口３２は概ね燃焼火球の最上部に配置されるのがよい。火球は通常炉２６の炉ネック３４にまで及び得る。二次エアーの使用は燃焼を改善し、より低い酸化窒素（ＮＯＸ）放出を導く傾向がある。
【００４７】
説明用の配置に示されるように、炉ネック３４は、粉体燃料源３０、二次エアー吸入口３２および吸着剤インジェクタ４４の上方に配置され、概ね炉の放出物の排気のために備える。過熱管群３６ならびに第１および第２の管群３８，４０は、タンジェンシャル燃焼炉２６から生じた熱で水を蒸気に変換するのに用いられて、タービン２２が回転するにつれ電気が生じ得る。底部灰収集ピット４２は、粉体燃料源３０、二次エアー吸入口３２および吸着剤インジェクタ４４の下方に配置され、炉ネック３４を通ってタンジェンシャル燃焼炉２６から出ていくことのない燃焼副産物を通常有する。
【００４８】
示されるように、注入システム１８は、二次エアー吸入口３２上方の炉本体２８の壁４６，４８，５０および／または５２に延在する吸着剤インジェクタ４４を含む。吸着剤インジェクタ４４は、１つまたは複数の炉壁４６，４８，５０，５２にわたって配設されており、炉２６内の所望の吸着剤分布を達成するあらゆる配置を提供するように配置することができる。炉ごとに、適切な数のインジェクタが使用され得る。たとえば、各炉壁４６，４８，５０，５２は４〜８のインジェクタを有してもよい。図２〜図４に示される例においては、炉２６は各炉壁４６，４８，５０，５２に５つのインジェクタを有する。
【００４９】
吸着剤インジェクタ４４は概ね筒状ランスの形態であるのがよく、適切な距離だけ炉本体２８内に延在する。炉本体２８内での延在は、炉本体２８を超える、所望のどれだけの量であってもよい。非限定の例において、吸着剤インジェクタ４４は炉本体２８内におおよそ２フィート以上の距離延在する。吸着剤インジェクタ４４はあらゆる適切な様式で炉壁に沿って間隔を空けられるのがよい。たとえば、吸着剤インジェクタ４４は互いから等距離に間隔を空けられ、４，６または１２フィートを含むあらゆる必要な距離で互いから間隔を空けられ得る。吸着剤インジェクタ４４は、温度が２０００°Ｆを超え、より具体的には２３００°Ｆを超える位置で炉１４に入り得る。注入の位置は炉間で異なり得る。計算流体力学（ＣＦＤ）、有限要素解析（ＦＥＡ）、有限差分モデルおよび熱伝導モデルを含むコンピュータモデリング方法などの手段が、炉のエアーフローおよび熱特性を予測するのに用いられ得る。これらは単に、インジェクタの位置を決定するために用いられ得る多くの手段のうちのいくつかである。
【００５０】
炉内で燃焼中に生じる火球または火炎面（flamefront）は変化し得る。たとえば、火球または火炎面は、垂直範囲および／または炉壁からの位置の点で変化してもよい。したがって、炉２６内の所望の位置にて注入を達成するための、インジェクタの位置決めおよび炉本体２８内の範囲が変化してもよい。たとえば、インジェクタの位置は、炉２６の特定の内部温度に相当する位置にて注入するように変化してもよい。火球の最上部またはその付近の位置は通常２３００〜２６００°Ｆの温度を有するだろう。炉２６のネック３４下方の温度はおよそ３０００°Ｆくらいである。火球の中央位置の温度はおよそ３６００°Ｆくらいである。
【００５１】
不図示の別の配置において、吸着剤インジェクタは、燃焼排ガスの煙突に近接の上部にて炉内に入り得る。代わりに、吸着剤インジェクタは炉の下部に配置される。吸着剤インジェクタはまた、２箇所以上に配置され得る。吸着剤インジェクタは、二次エアー吸入口および粉体燃料源上方に配置されるように、１つの例においては記載されているが、他の例においては、吸着剤インジェクタは、二次エアー吸入口および粉体燃料源のあらゆる組合せの上方、下方、または間に配置され得る。
【００５２】
図５の例について示されるように、吸着剤インジェクタ４４はまた、炉本体２８内に延在する部分に穿孔５４を含んでもよい。吸着剤インジェクタ４４はまた小径部分５６を含み、収束／発散ノズルすなわちベンチュリを創出する。ベンチュリは、炉２６内への吸着剤のより深い侵入をもたらし得る。示されるように、任意のエアー供給ライン５８が吸着剤インジェクタ４４に連結し、吸着剤インジェクタ４４に対して３０度未満の角度に配設される。エアー供給ライン５８は任意で吸着剤インジェクタ４４へのエアーフローを制御するための吸入弁６０を有する。エアー供給ライン５８の直径は大きく変化してもよい。たとえば、エアー供給ライン５８の直径は、吸着剤インジェクタ４４の直径のおよそ半分であるのがよい。たとえば、吸着剤インジェクタ４４の直径がおよそ２インチであり、エアー供給ライン５８の直径がおよそ１インチであることが可能である。
【００５３】
吸着剤インジェクタ４４はまた、図４に図示される吸入弁６２をそれぞれ有する。吸着剤インジェクタ４４の各壁は独自の主供給ライン６４と連通し得る。主供給ライン６４はまた吸入弁６６を有し、吸着剤貯蔵サイロ６８（図６に図示）と連通し得る。吸入弁６２，６６は制御システム２０によって制御され得る。
【００５４】
制御システム２０は、炉操作パラメータの機能として、吸着剤注入の量および頻度を自動制御し得る。たとえば、吸着剤の注入は、吸着剤源と連通するブロワからの給炭率および／またはスター型フィーダの回転速度を増減させることによって調整され得る。制御システム２０への入力パラメータは、炉の煙突の硫黄含有量、炉の煙突の水銀含有量、炉の煙突のＮＯＸ含有量および炉２６への燃料供給率を含んでもよい。吸着剤インジェクタ４４は互いに独立して、またはグループとして操作され得る。
【００５５】
図６の非限定の例において説明されるように、一連の吸着剤貯蔵サイロ６８が炉２６への吸着剤の供給のために使用され得る。示されるように、吸着剤貯蔵サイロ６８は、各吸着剤貯蔵サイロ６８への引込部７４を有するライン７２を通して、空気圧式ブロワ７０によって補充される。個別の補充のために各吸着剤貯蔵サイロ６８を分割するために、四方ダイバータ７６が使用され得る。サイロの数は特に重要ではない。種々の例において、図６に示されるよりも多い、または少ないサイロが、炉２６への吸着剤の供給のために使用され得る。
【００５６】
タンジェンシャル燃焼炉２６は、吸着剤を炉本体２８に個々に注入するように記載されてきたが、吸着剤は石炭フィーダの最上部またはその付近の石炭に注入されてもよく、その場合、石炭は単一の混合物として一緒に炉本体２８内に注入され得る。使用されるインジェクタは図５に示されるインジェクタ４４に概ね類似していてもよい。インジェクタは、非限定の例として、石炭フィーダの最上部に対して６０度の角度で通常下方に向けられ、２〜６インチの供給直径を有してもよい。
【００５７】
図７を参照して、ストーカ炉１２６が説明される。示されるように、ストーカ炉１２６は炉本体１２８、燃焼エアー源１３０、石炭注入口１３２、薪注入口１３４、燃焼排ガス煙突１３６、水管群１３８、火格子１４０、灰容器１４２および掃除ライン１４４を有する。
【００５８】
石炭注入口１３２および薪注入口１３４は通常、石炭源１１３からの石炭および薪源１１２からの薪の火格子１４０への通路を提供する。火格子１４０は燃焼中の炉１２６の全幅にわたって石炭、薪および他の燃料を移送する移動火格子であるのがよい。燃焼エアー源１３０は、火格子１４０下方の炉１２６の下部に配置されるのがよい。水管群１３８は燃焼排ガス煙突１３６付近の炉１２６の上部に配置され、図１に示されるタービン２２などのタービンと連通する。燃焼排ガス煙突１３６は炉１２６の上部に配置されるのがよく、微粒子制御システム２４などの制御システムと連通し得る。炉スラグ通路１４６はまた、図１に示される微粒子制御システム２４などの制御システムと連通し得る。
【００５９】
掃除ライン１４４は炉本体１２８と灰容器１４２との連通を提供する。灰容器１４２は、装置（不図示）を通した飛散灰によって空気圧で満たされ、飛散灰を炉本体１２８に供給し得る。掃除ライン１４４はストーカ炉１２６に適したあらゆる大きさであってよい。示される非限定の例において、掃除ライン１４４は直径がおおよそ２インチである。どのような数の掃除ライン１４４が使用されてもよい。図７に示される特定の例においては、６の掃除ライン１４４が存在する。各掃除ライン１４４は、図１に示される薬品源１６および注入システム１８などの注入システムを介して薬品源に連結され得る。
【００６０】
注入システム１８は吸着剤インジェクタ１４８を有し得る。各掃除ライン１４４は、それぞれに連結される吸着剤インジェクタ１４８を有し得る。そのようなものとして、６のインジェクタが図７に示されている。各吸着剤インジェクタ１４８は、供給ライン１５０を通って、前述のように薬品源１６などの薬品源と連通され得る。供給ライン１５０は種々の大きさであってよく、かつ種々の材料から形成されてよい。例として、供給ライン１５０は２インチの直径を有する可撓ラインである。供給ライン１５０は、吸着剤貯蔵サイロ１５４から二方ダイバータ１５６を介して延在する主供給ライン１５２に連結され得、それぞれは２インチなどの適した直径を有する。エアーライン１５８が、吸着剤インジェクタ１４８とダイバータ１５６との間のポート１６０にて供給ライン１５０と連結される。エアーコンプレッサ１６２はエアーライン１５８に連結される。
【００６１】
掃除ライン１４４に連結されて示されるが、吸着剤インジェクタ１４８は掃除ライン１４４から独立し得、タンジェンシャル燃焼炉２６に関して記載されたのと概ね類似する配置で、炉本体１２８周りに延在する。そのようなものとして、ランスがまた、図５に示されるのと概ね類似するインジェクタ１４８の部分として組込まれ得る。非限定の例において、吸着剤インジェクタは、移動火格子１４０上方おおよそ２０フィートに配置され得る。
【００６２】
前述のように、図１に示される制御システム２０などの制御システムが、炉操作パラメータに基づいて、吸着剤注入頻度および持続時間を制御するために設けられるのがよい。また、前述のように、吸着剤インジェクタ１４８は、互いに独立して、またはグループとして操作され得る。
【００６３】
吸着剤貯蔵サイロ１５４は、図６の吸着剤貯蔵サイロ６８に関して説明されたのと類似した様式で補充され得る。図６および図７のサイロ６８，１５４の補充配置の主な差異は、図６では複数のサイロ６８が用いられており、図７では単一のサイロ１５４が用いられているという点である。
【００６４】
タンジェンシャル燃焼炉またはストーカ炉のいずれの様式においても、炉１４は吹き上げ炉（updraft furnace）または吹き下し炉（downdraft furnace）のいずれでもあり得る。前述のように、インジェクタ配置は、用いられる炉のタイプに応じて変化してもよい。
【図面の簡単な説明】
【００６５】
【図１】本発明の教示に従う発電プラントの略図である。
【図２】第１の炉の略側面図である。
【図３】図２の炉の略斜視図である。
【図４】図２の炉の略平面図である。
【図５】注入ランスの断面図である。
【図６】吸着剤貯蔵補充システムの略図である。
【図７】第２の炉の略図である。
【図１】
2009523998.tif 000003
【図２】
2009523998.tif 000004
【図３】
2009523998.tif 000005
【図４】
2009523998.tif 000006
【図５】
2009523998.tif 000007
【図６】
2009523998.tif 000008
【図７】
2009523998.tif 000009
【国際調査報告】
2009523998.tif 000010